(57)【要約】【課題】割れを防止して、コストアップを招くことなくガラスフィルムからガラス物品を安全かつ容易に取出す。【解決手段】本発明に係る積層体１は、ガラスフィルム２と、可撓性を有し、ガラスフィルム２を保持する保持シート４とを備え、ガラスフィルム２を保持シート４に剥離可能な程度の貼付け力で貼付けてなる。ガラスフィルム２には、ガラスフィルム２を厚み方向に貫通する切込み線部５が形成されており、切込み線部５は、ガラスフィルム２を製品部６と非製品部７とに分割する分割線部８と、非製品部７に形成され、製品部６を跨ぐように伸びる剥離補助線部９とを有する。【選択図】図１
2015223708.tif 000002
【特許請求の範囲】
【請求項１】
ガラスフィルムと、該ガラスフィルムを保持する保持シートとを備え、前記ガラスフィルムを前記保持シートに剥離可能な程度の貼付け力で貼付けてなる積層体であって、
前記保持シートは可撓性を有するもので、
前記ガラスフィルムには、前記ガラスフィルムを厚み方向に貫通する切込み線部が形成されており、
前記切込み線部は、前記ガラスフィルムを製品部と非製品部とに分割する分割線部と、前記非製品部に形成され、前記製品部を跨ぐように伸びる剥離補助線部とを有する、ガラスフィルムを含む積層体。
【請求項２】
前記剥離補助線部は、前記分割線部から前記ガラスフィルムの周縁部にまで伸びている請求項１に記載のガラスフィルムを含む積層体。
【請求項３】
前記剥離補助線部は直線状に伸びている請求項１又は２に記載のガラスフィルムを含む積層体。
【請求項４】
前記切込み線部は複数の前記剥離補助線部を有しており、前記複数の剥離補助線部は、互いに異なる向きから前記製品部を跨ぐように伸びている請求項１〜３の何れかに記載のガラスフィルムを含む積層体。
【請求項５】
前記切込み線部が、前記ガラスフィルムを厚み方向に貫通し、かつ前記保持シートの一部にまで形成されている請求項１〜４の何れかに記載のガラスフィルムを含む積層体。
【請求項６】
前記ガラスフィルムと前記保持シートとの間に配設され、前記ガラスフィルムを前記保持シートに剥離可能な程度の接着力で接着する接着層をさらに備えることを特徴とする請求項１〜５の何れかに記載のガラスフィルムを含む積層体。
【請求項７】
前記接着層と前記ガラスフィルムとの接着力が、前記接着層と前記保持シートとの接着力を上回っていることを特徴とする請求項６に記載のガラスフィルムを含む積層体。
【請求項８】
前記接着層と前記保持シートとの接着力が、前記接着層と前記ガラスフィルムとの接着力を上回っていることを特徴とする請求項６に記載のガラスフィルムを含む積層体。
【請求項９】
前記保持シートは、伸縮性に優れた材料で形成されたものである請求項１に記載のガラスフィルムを含む積層体。
【請求項１０】
前記ガラスフィルムは帯状をなすもので、
前記ガラスフィルムには、その長手方向に沿って複数の前記分割線部が形成されている請求項１〜９の何れかに記載のガラスフィルムを含む積層体。
【請求項１１】
前記剥離補助線部は、前記ガラスフィルムの長手方向に直交する向きに沿ってかつ各々の前記製品部を跨ぐように伸びている第一の剥離補助線部と、前記ガラスフィルムの長手方向に沿って前記複数の製品部を跨ぐように伸びている第二の剥離補助線部とを有する請求項１０に記載のガラスフィルムを含む積層体。
【請求項１２】
前記ガラスフィルムの厚み寸法ｄに対する、幅寸法Ｌの比Ｌ／ｄが１０以上となるよう、前記厚み寸法ｄ及び前記幅寸法Ｌが所定の大きさに設定される請求項１〜１１の何れかに記載のガラスフィルムを含む積層体。
【請求項１３】
ガラスフィルムを、可撓性を有する保持シートに剥離可能な程度の貼付け力で貼付けることにより、ガラスフィルムを含む積層体を形成する貼付け工程と、
前記ガラスフィルムに、前記ガラスフィルムを厚み方向に貫通する切込み線部を形成する切込み線部形成工程とを備え、
前記切込み線部は、前記ガラスフィルムを製品部と非製品部とに分割する分割線部と、前記非製品部に形成され、前記製品部を跨ぐように伸びる剥離補助線部とを有するもので、
前記切込み線部形成工程において、前記ガラスフィルムに前記分割線部と前記剥離補助線部とを形成する、ガラスフィルムを含む積層体の製造方法。
【請求項１４】
前記切込み線部形成工程において、レーザーを用いて、前記分割線部と前記剥離補助線部を有する前記切込み線部を形成する請求項１３に記載のガラスフィルムを含む積層体の製造方法。
【請求項１５】
請求項１３又は１４に記載の方法で製造した積層体の前記保持シートを前記剥離補助線部に沿って折曲げて、前記製品部を前記保持シートから剥離することにより、前記製品部をガラス物品として得るガラス物品の製造方法。
【請求項１６】
請求項１３又は１４に記載の方法で製造した積層体の前記保持シートをその平面方向に沿って引っ張って、前記製品部を前記保持シートから剥離することにより、前記製品部をガラス物品として得るガラス物品の製造方法。
【発明の詳細な説明】
【技術分野】
【０００１】
本発明は、ガラスフィルムを含む積層体、ガラスフィルムを含む積層体の製造方法、及びガラス物品の製造方法に関する。
【背景技術】
【０００２】
近年、帯状ガラスや板状ガラスの製造技術の進歩に伴い、製造し得る帯状ガラス等の薄肉化が進んでいる。その一例として、一定の可撓性を有する例えば厚み寸法が３００μｍ以下のガラスフィルムなどが開発され、様々な用途に適用されつつある。特に、最近では、ガラスが本来的に有する透過性や耐食性（耐薬品性）に加えて、薄肉であるが故に持ち得る可撓性（弾性変形性）を要する用途にも適用の拡大を図りつつある。
【０００３】
このような薄肉のガラス物品は、通常、成形品となるガラスフィルムリボンから所定形状に切出すことで取得される。しかしながら、この種のガラス物品の切出しは、母材となるガラスフィルムリボンが非常に薄肉であることから難しく、また、切出した後の搬送を含めた取扱いが困難になる、との問題がある。
【０００４】
ここで、例えば、特許文献１には、ガラス大板を粘着シートに貼付けたもの（切断ワーク）を作成し、この切断ワークに対して所定の切断作業を行うことで、ガラス大板を所定個数のガラス小板に切分ける技術が提案されている。
【０００５】
また、特許文献２には、板状のガラスに粘着シートを貼付けて、板状のガラスを刃で切断することにより複数のガラス片に分離した後、粘着シートの裏面をピンで突上げて、ガラス片を部分的に剥脱させた状態とした後、吸着装置によりガラス片を吸着して、次工程へと搬送する技術が提案されている。
【先行技術文献】
【特許文献】
【０００６】
【特許文献１】特開２０００−１０３６３４号公報
【特許文献２】特開２００５−３５３９２１号公報
【発明の概要】
【発明が解決しようとする課題】
【０００７】
ところで、実際のガラス物品はその用途に応じて様々な形状をなすことから、ガラスフィルムリボンの周縁部を含まないようにガラス物品の切出し領域を設定し、設定した切出し領域の周囲に沿ってガラスフィルムリボンを切断することで、所定形状のガラス物品を切出す必要がある。よって、この際、特許文献１等に記載の技術を利用して、ガラスフィルムリボンに粘着シートを貼付け、粘着シートを貼付けた状態でガラスフィルムリボンを切断すれば、ガラス物品を容易に切出すことができる。また、ガラスフィルムリボンのみを切断するようにすれば、ガラス物品を粘着シートに貼付けた状態で次工程等に搬送することが可能となる。
【０００８】
しかしながら、ガラスフィルムリボンは従来の板状ガラスに比べて薄肉であるため、集中荷重や局所的な変形に対してどうしても脆くなる。そのため、製品部（ガラス物品）の端部をつまんだり、めくったりして粘着シートから剥離しようとすると、容易に割れを生じるおそれがある。また、特許文献１では、粘着力を低下させるためにＵＶ処理を施しているが、これだと生産コストが高くなるという問題がある。
【０００９】
以上の事情に鑑み、本明細書では、割れを防止して、コストアップを招くことなくガラスフィルムからガラス物品を安全かつ容易に取出すことを、本発明により解決すべき技術的課題とする。
【課題を解決するための手段】
【００１０】
前記課題の解決は、本発明に係るガラスフィルムを含む積層体により達成される。すなわち、この積層体は、ガラスフィルムと、ガラスフィルムを保持する保持シートとを備え、ガラスフィルムを保持シートに剥離可能な程度の貼付け力で貼付けてなる積層体であって、保持シートは可撓性を有するもので、ガラスフィルムには、ガラスフィルムを厚み方向に貫通する切込み線部が形成されており、切込み線部は、ガラスフィルムを製品部と非製品部とに分割する分割線部と、非製品部に形成され、製品部を跨ぐように伸びる剥離補助線部とを有する点をもって特徴付けられる。
【００１１】
このように、本発明では、可撓性を有する保持シートにガラスフィルムを剥離可能な程度の貼付け力で貼り付けてなる積層体を構成すると共に、切込み線部として、ガラスフィルムを製品部と非製品部とに分割する分割線部と、製品部を跨ぐように伸びる剥離補助線部とをガラスフィルムに形成した。このように、切込み線部としての分割線部及び剥離補助線部を設けることで、保持シートに貼り付いた状態の製品部を比較的容易に剥離し得る。例えば、剥離補助線部に沿って積層体を折曲げたときには、保持シートが比較的大きな曲率で曲がるのに対し、製品部には剥離補助線部が形成されていないことから、製品部の曲がり度合い（すなわち変形時の曲率）は比較的小さい。このようにして保持シートとガラス製の製品部との間に曲率差が生じることで、製品部が保持シートから部分的に剥がれるので、この剥がれた部分を持って容易に製品部全体を保持シートから剥がすことができる。また、折曲げ動作により自然と製品部の一部が浮き上がるようにして剥がれるので、割れ等を生じることなく安全に製品部を剥がして取出すことができる。あるいは、積層体を平面方向に沿って引っ張ったときには、剥離補助線部で保持シートが大きく伸びると共に、この剥離補助線部と連続又は近接する分割線部においても保持シートが同じ方向に大きく伸びる。よって、この大きく伸びた分割線部の側から製品部が自然と剥離し、あるいは端部が浮き上がり易くなるため、容易に製品部を取出すことができる。また、この際、平面方向に向かって粘着シートを引っ張るだけの動作で剥がすことができるので、製品部に対して局所的な荷重ないし変位（変形）を与えるおそれもない。よって、製品部を破損させることなく保持シートから剥がすことができる。
【００１２】
また、本発明に係る積層体は、剥離補助線部が、分割線部からガラスフィルムの周縁部にまで伸びているものであってもよい。
【００１３】
このように構成することで、ガラスフィルムの非製品部は、製品部の周縁部からガラスフィルムの周縁部に至る全領域にわたって剥離補助線部で分断された状態となる。そのため、このガラスフィルムを含む積層体を例えば剥離補助線部に沿って折曲げることで、保持シートを剥離補助線部に沿って抵抗なく折曲げることができる。抵抗なく折曲げることができれば、保持シートを容易に大きく折曲げることができるので、製品部と保持シートとの間の曲率差をさらに大きくして、製品部をより確実に保持シートから浮き上がらせることができ、より安全に製品部を剥がすことが可能となる。もちろん、平面方向に沿って積層体を引っ張る場合においても、剥離補助線部と分割線部とがつながっているほうが、分割線部で保持シートがより伸び易くなるため好適である。
【００１４】
また、本発明に係る積層体は、剥離補助線部が直線状に伸びているものであってもよい。
【００１５】
剥離補助線部の形状は特に限定されないが、例えば実際の折曲げ動作のし易さを考慮すると、剥離補助線部は直線状に伸びていることが好ましい。剥離補助線部がこのような形状をなすことで、より一層積層体を剥離補助線部に沿って容易に折曲げることができる。そのため、製品部をより一層安全に保持シートから剥がし易くなる。また、積層体を平面方向に沿って引っ張る場合であっても、直線状に剥離補助線部が伸びているほうが剥離補助線部の長手方向全域において保持シートを引き伸ばし易くなるため好適である。
【００１６】
また、本発明に係る積層体は、切込み線部が複数の剥離補助線部を有しており、複数の剥離補助線部は、互いに異なる向きから製品部を跨ぐように伸びているものであってもよい。
【００１７】
このように複数の剥離補助線部を設けることで、製品部を取出すべき者（切込み線を形成した次の工程の作業者や搬送者、出荷先の関係者など）が、複数の方向のうち何れの方向からでも積層体を折曲げ、又は引っ張ることで製品部を剥がして取出すことができる。また、１つの剥離補助線部に沿って積層体を折曲げ、又は引っ張った際、たとえ対象とする製品部が部分的に保持シートから剥がれなくても、他の剥離補助線部に沿って積層体を折曲げ、又は引っ張ることで当該製品部を剥がして取出すことができる。よって、作業内容や環境に影響を受けることなく製品部の取出し自由度を高めると共に、より確実に製品部を取出すことが可能となる。
【００１８】
また、本発明に係る積層体は、切込み線部が、ガラスフィルムを厚み方向に貫通し、かつ保持シートの一部にまで形成されているものであってもよい。
【００１９】
このように、切込み線部が、ガラスフィルムを厚み方向に貫通し、かつ保持シートの一部にまで形成されることで、積層体の折曲げ時、剥離補助線部に沿って保持シートをより大きく（大きな曲率で）折曲げることができる。あるいは、積層体の平面方向に沿った引張り時、剥離補助線部において保持シートをより大きく引き伸ばすことができる。よって、その分、製品部を保持シートから浮き上がらせ易くして、より安全かつ確実に製品部を剥がすことが可能となる。また、ガラスフィルムは非常に薄いため、ガラスフィルムのみを厚み方向に貫通するよう切込み線部を形成することは難しいが、保持シートの一部にまで形成するのであれば、切込み線部の形成深さを比較的容易に制御できる。よって、切込み線部の形成作業も容易になる。
【００２０】
また、本発明に係る積層体は、ガラスフィルムと保持シートとの間に配設され、ガラスフィルムを保持シートに剥離可能な程度の接着力で接着する接着層をさらに備えるものであってもよい。
【００２１】
このように積層体を構成することで、例えば両面接着テープの如き公知の接着部材を採用して、保持シートとガラスフィルムとの間に接着層を容易に介在させることができる。また、この場合、保持シートには、ガラスフィルムとの粘着性や密着性を考慮することなく、幅広い材料を選択可能となる。よって、より容易かつ低コストに積層体を構成することが可能となる。
【００２２】
また、この場合、本発明に係る積層体は、接着層とガラスフィルムとの接着力が、接着層と保持シートとの接着力を上回っているものであってもよい。あるいは、接着層と保持シートとの接着力が、接着層とガラスフィルムとの接着力を上回っているものであってもよい。
【００２３】
ガラスフィルムから分割線部に沿って切り出される（取り出される）製品部は種々の用途に用いられるため、場合によっては、製品部それ自体を直接他の部品に貼り付けることもある。このような場合に、例えば接着層とガラスフィルムとの接着力が、接着層と保持シートとの接着力を上回っているものを用意することで、製品部を剥がした際、接着層が一体に付着した状態の製品部を得ることができる。よって、これをそのまま他の部品に貼付けることができ、作業効率が向上する。もちろん、接着層と保持シートとの接着力が、接着層とガラスフィルムとの接着力を上回っているものを用意すれば、製品部を剥がした際、接着層は保持シートの側に残る。よって、この製品部を他の部品に貼付けない用途（表裏両面とも平滑な面とする用途）に用いることが可能となる。
【００２４】
また、本発明に係る積層体は、保持シートが、伸縮性に優れた材料で形成されたものであってもよい。
【００２５】
保持シートを、伸縮性に優れた材料で形成すれば、特に積層体を平面方向に沿って引っ張った際、保持シートが剥離補助線部でより大きく引き伸ばされる。そのため、製品部との間のせん断剥離力を高めて、製品部を一層剥がし易くすることが可能となる。
【００２６】
また、本発明に係る積層体は、ガラスフィルムが帯状をなすもので、ガラスフィルムには、その長手方向に沿って複数の分割線部が形成されているものであってもよい。
【００２７】
ガラスフィルムは、その製造方法にもよるが、通常、帯状に成形される。そのため、この帯状をなすガラスフィルムの長手方向に沿って複数の分割線部を形成すれば、幅方向（長手方向に直交する方向）での厚み分布の影響を受けることなく均質な製品部を取出すことができる。
【００２８】
また、この場合、本発明に係る積層体は、剥離補助線部が、ガラスフィルムの長手方向に直交する向きに沿ってかつ各々の製品部を跨ぐように伸びている第一の剥離補助線部と、ガラスフィルムの長手方向に沿って複数の製品部を跨ぐように伸びている第二の剥離補助線部とを有するものであってもよい。
【００２９】
このように剥離補助線部を設けるようにすれば、所望の取出し態様に応じて折曲げ方向又は引張り方向を選択することができる。例えば製品部を１個ずつ取り出したいときには、第一の剥離補助線部に沿って積層体を折曲げ、又は引っ張るようにすればよく、複数の製品部を一度に取り出したいときには、第二の剥離補助線部に沿って積層体を折曲げ、又は引っ張るようにすれば足りる。
【００３０】
また、本発明に係る積層体は、ガラスフィルムの厚み寸法ｄに対する、幅寸法Ｌの比Ｌ／ｄが１０以上となるよう、前記厚み寸法ｄ及び前記幅寸法Ｌが所定の大きさに設定されるものであってもよく、好ましくは２０以上に設定されるものであってもよい。
【００３１】
本発明は、厚み寸法の大小に関係なくガラスフィルムを含む積層体に適用可能であるが、特に製品部を保持シートから割れなく剥がすことが困難な上記寸法関係を満たす比較的薄肉のガラスフィルムに対して好適である。
【００３２】
また、前記課題の解決は、本発明に係るガラスフィルムを含む積層体の製造方法によっても達成される。すなわち、この積層体の製造方法は、ガラスフィルムを、可撓性を有する保持シートに剥離可能な程度の貼付け力で貼付けることにより、ガラスフィルムを含む積層体を形成する貼付け工程と、ガラスフィルムに、ガラスフィルムを厚み方向に貫通する切込み線部を形成する切込み線部形成工程とを備え、切込み線部は、ガラスフィルムを製品部と非製品部とに分割する分割線部と、非製品部に形成され、製品部を跨ぐように伸びる剥離補助線部とを有するもので、切込み線部形成工程において、ガラスフィルムに分割線部と剥離補助線部とを形成する点をもって特徴付けられる。
【００３３】
このように、本発明に係る製造方法によっても、保持シートに貼り付いた状態の製品部を比較的容易に剥離し得る。例えば、剥離補助線部に沿って積層体を折曲げた際、保持シートが比較的大きな曲率で曲がるのに対し、製品部には剥離補助線部が形成されていないことから、製品部の曲がり度合い（変形時の曲率）は比較的小さい。このようにして保持シートとガラス製の製品部との間に曲率差が生じることで、製品部が保持シートから部分的に剥がれるので、この剥がれた部分を持って容易に製品部全体を保持シートから剥がすことができる。また、折曲げ動作により自然と製品部の一部が浮き上がるようにして剥がれるので、割れ等を生じることなく安全に製品部を剥がして取出すことができる。あるいは、積層体を平面方向に沿って引っ張ったときには、剥離補助線部で保持シートが大きく伸びると共に、この剥離補助線部と連続又は近接する分割線部においても保持シートが同じ方向に大きく伸びる。よって、この大きく伸びた分割線部の側から製品部が自然と剥離し、あるいは端部が浮き上がり易くなるため、容易に製品部を取出すことができる。また、この際、平面方向に向かって粘着シートを引っ張るだけの動作で剥がすことができるので、製品部に対して局所的な荷重ないし変位（変形）を与えるおそれもない。よって、製品部を破損させることなく保持シートから剥がすことができる。
【００３４】
また、本発明に係る積層体の製造方法は、切込み線部形成工程において、レーザーを用いて、分割線部と剥離補助線部を有する切込み線部を形成するものであってもよい。
【００３５】
レーザーを用いて分割線部と剥離補助線部とを有する切込み線部を形成するのであれば、予備クラック等をガラスフィルムに設けずとも簡易に所定形状の分割線部と剥離補助線部を形成することができる。レーザー光の走査軌跡で各線部の形状を設定できるので、形状自由度も高い。また、レーザー光の焦点距離を調整することで、切込み線部の形成深さを制御し易い利点もある。
【００３６】
また、以上の説明に係る積層体の製造方法は、例えばその方法で製造した積層体の保持シートを剥離補助線部に沿って折曲げて、製品部を保持シートから剥離することにより、製品部をガラス物品として得る、ガラス物品の製造方法として提供することも可能である。あるいは、上記方法で製造した積層体の保持シートをその平面方向に沿って引っ張って、製品部を保持シートから剥離することにより、製品部をガラス物品として得る、ガラス物品の製造方法として提供することも可能である。
【発明の効果】
【００３７】
以上に述べたように、本発明によれば、、割れを防止して、コストアップを招くことなくガラスフィルムからガラス物品を安全かつ容易に取出すことが可能となる。
【図面の簡単な説明】
【００３８】
【図１】本発明の一実施形態に係る積層体の平面図である。
【図２】図１に示す積層体のＡ−Ａ断面図である。
【図３】図１に示す積層体のＢ−Ｂ断面図である。
【図４】図１に示す積層体の切込み線部のうち分割線部を形成する工程を説明するための平面図である。
【図５】図１に示す積層体の切込み線部のうち剥離補助線部を形成する工程を説明するための平面図である。
【図６】図１に示す積層体を剥離補助線部に沿って折曲げた際のＡ−Ａ要部拡大断面図である。
【図７】図１に示す積層体を剥離補助線部に沿って折曲げた際のＢ−Ｂ要部拡大断面図である。
【図８】本発明の他の実施形態に係る積層体の平面図である。
【図９】図８に示す積層体を剥離補助線部に沿って折曲げた際のＣ−Ｃ要部拡大断面図である。
【発明を実施するための形態】
【００３９】
以下、本発明に係るガラスフィルムを含む積層体、ガラスフィルムを含む積層体の製造方法、及びガラス物品の製造方法の一実施形態を図１〜図７を参照して説明する。
【００４０】
図１は、本発明の一実施形態に係る積層体１の平面図を示している。また、図２及び図３はそれぞれ、図１に示す積層体１の異なる部位での断面図を示している。これらの図から分かるように、この積層体１は、ガラスフィルム２と、接着層３と、保持シート４とを備えるもので、ガラスフィルム２と保持シート４との間に接着層３が介在するように積層してなる。
【００４１】
ガラスフィルム２は例えば図１に示すように帯状に成形される。このガラスフィルム２の厚み寸法については特に制約等なく任意の大きさが選択可能であり、例えば３００μｍ以下に設定され、好ましくは１００μｍ未満に設定され、より好ましくは５０μｍ以下に設定され、さらに好ましくは３０μｍ以下に設定され、より一層好ましくは１５μｍ以下に設定される。なお、下限値については特に制約等ないが、成形技術上の観点から、例えば１μｍ以上に設定されるのがよい。
【００４２】
また、幅寸法に関しても特に制約等はないが、取出すガラス物品の寸法に応じて適宜設定するのがよく、例えばガラス物品の幅方向寸法の２倍以上かつ５倍以下の大きさに設定される。具体的な数値として表した場合、ガラスフィルム２の幅寸法は例えば１００ｍｍ以下に設定され、好ましくは５０ｍｍ以下に設定される。
【００４３】
また、厚み寸法と幅寸法との関係で見た場合、ガラスフィルム２は、厚み寸法をｄ、幅寸法をＬとした場合、Ｌ／ｄ≧１０となるように形成されるのが好ましく、Ｌ／ｄ≧２０となるように形成されるのがより好ましい。
【００４４】
また、ガラスフィルム２の組成についても特に限定されず、例えばアルカリ含有アルミノシリケートガラスや、無アルカリガラス、ホウケイ酸ガラス等が採択可能である。
【００４５】
また、ガラスフィルム２の成形方法についても特に制約等なくオーバーフローダウンドロー法など公知の成形技術が適用可能である。一例として、厚み寸法が３０μｍ以下のガラスフィルム２を成形する場合には、まずガラスフィルム２の一次成形体を上記公知の成形技術で成形し、この一次成形体にリドロー法で二次成形を施す（一次成形体を加熱し、引き伸ばす）ことで最終製品の厚み寸法に成形することが可能である。
【００４６】
接着層３は、本実施形態ではガラスフィルム２、保持シート４と別体をなすもので、例えばアクリル系両面接着テープなどが用いられる。接着力に関していえば、一旦貼付いた状態から人の手で端から剥がせる程度の貼付け力でガラスフィルム２に貼付くものが用いられる。接着層３の厚み寸法は特に問わないが、例えば１μｍ以上かつ５０μｍ以下の大きさに設定され、好ましくは５μｍ以上かつ２０μｍ以下の大きさに設定される。また、接着層３の幅寸法は、平面視した状態で、ガラスフィルム２、保持シート４の何れからもはみ出ないよう、ガラスフィルム２と保持シート４の幅寸法のうち小さいほうと同等又はそれ以下であることが好ましい。
【００４７】
保持シート４は、接着層３を介してガラスフィルム２を保持するもので、可撓性を有する材料で形成される。ここでいう「可撓性を有する」とは、後述するガラスフィルム２の製品部６と保持シート４との間に所定の曲率差を生じ得る程度にまで、かつ保持シート４に破損等を生じることなく折曲げ可能な変形性を有する、との意である。このような性質を示す材料としては樹脂が好適であり、その一例としてＰＥＴを挙げることができる。もちろん、樹脂以外の材料からなる構造体、例えば紙や金属箔で保持シート４を形成することも可能である。
【００４８】
保持シート４の厚み寸法は特に問われず、例えば２０μｍ以上かつ５００μｍ以下に設定され、好ましくは２０μｍ以上かつ１００μｍ以下に設定され、より好ましくは３０μｍ以上かつ５０μｍ以下に設定される。また、積層体１としての取り扱いのし易さ等を考慮すると、保持シート４の厚み寸法はガラスフィルム２の厚み寸法より大きいことが望ましい。
【００４９】
また、保持４シートとガラスフィルム２の幅寸法の大小の別は問わないが、取扱い時の安全性の観点からは、本実施形態で図示（図１を参照）のように、保持シート４がガラスフィルム２からはみ出ている（保持シート４の幅寸法がガラスフィルム２の幅寸法より大きい）ほうが、ガラスフィルム２が不意の接触による割れを生じる危険性が小さいため好ましい。
【００５０】
上記構成の積層体１において、ガラスフィルム２には、ガラスフィルム２を厚み方向に貫通する切込み線部５が形成される。この切込み線部５は、ガラスフィルム２を製品部６と非製品部７とに分割する分割線部８と、非製品部７に形成され、製品部６の保持シート４からの剥離を補助する剥離補助線部９とを有する。
【００５１】
このうち、分割線部８は、ガラスフィルム２を平面視した状態で閉曲線状をなし、製品部６の全周にわたって形成される。本実施形態では、分割線部８は真円状をなし、故に分割線部８で非製品部７と分割される製品部６も真円形状をなす。また、本実施形態では、帯状をなすガラスフィルム２の長手方向に沿って複数の分割線部８が形成されており、分割線部８と同数の製品部６が切出し可能となっている。なお、図１には、ガラスフィルム２の幅方向にわたって１つの分割線部８が形成される場合を例示しているが、もちろん、幅方向にわたって２つ以上の分割線部８を形成することも可能である。
【００５２】
剥離補助線部９は非製品部７に形成されるもので、製品部６を跨ぐように伸びている。本実施形態では、各製品部６をガラスフィルム２の長手方向に直交する方向、すなわち幅方向に跨ぐように、製品部６の数と同数の剥離補助線部９が直線状に伸びている。また、各剥離補助線部９は分割線部８からガラスフィルム２の周縁部にまで伸びている。これにより、非製品部７を長手方向で完全に分断している。
【００５３】
また、これら分割線部８と剥離補助線部９は共に、ガラスフィルム２を厚み方向に貫通している。本実施形態では、分割線部８と剥離補助線部９は、図２及び図３に示すように、ガラスフィルム２及び接着層３を厚み方向に貫通し、かつ保持シート４の一部にまで形成されている。
【００５４】
上記形状の切込み線部５は、例えば以下の工程を経て積層体１に形成される。まず、図４に示すように、切込み線部５を形成する前の積層体１の上方にレーザー光照射装置１０を配置し、下方に位置するガラスフィルム２に向けて所定のレーザー光を照射しながら、予め設定された第一の切断予定線１１に沿ってレーザー光（レーザー光照射装置１０）を走査する。これにより切断予定線１１と同形状の分割線部８が形成され、ガラスフィルム２が製品部６と非製品部７とに分割される。
【００５５】
こうして分割線部８を形成した後、剥離補助線部９を形成する。すなわち、図５に示すように、剥離補助線部９を形成する前の積層体１の上方にレーザー光照射装置１０を配置し、下方に位置するガラスフィルム２に向けて所定のレーザー光を照射しながら、予め設定された第二の切断予定線１２に沿ってレーザー光（レーザー光照射装置１０）を走査する。これにより、非製品部７に、各製品部６を幅方向に跨ぐように伸びる複数の剥離補助線部９が形成される。
【００５６】
以上のようにして形成された切込み線部５を備えた積層体１は、特に、製品部６を剥がして取出す際に以下の如き利点を有する。
【００５７】
すなわち、積層体１をその表裏一方の側（ここでは保持シート４の側）に向けて曲げることで製品部６を剥がすことを考えた場合、図６に示すように、積層体１はその幅方向に形成された剥離補助線部９に沿って大きく曲がる（折曲がる）。ここで、剥離補助線部９は非製品部７に形成されており、かつガラスフィルム２の幅方向中央に形成された製品部６を跨ぐように幅方向に伸びている。そのため、上述のように積層体１を折り曲げた際、保持シート４は比較的大きな曲率で曲がるのに対し、剥離補助線部９が形成されていない製品部６の曲がり度合い（すなわち変形時の曲率）は比較的小さい。よって、保持シート４とガラス製の製品部６との間に曲率差が生じ、この曲率差に基づく製品部６の剥離力が、製品部６と保持シート４との貼付け力（接着力）を上回ることで、製品部６がその折曲げ側の端部から剥がれる（図７）。よって、この剥がれた部分を持ってさらに製品部６を保持シート４から引き離すだけで、容易にガラス物品としての製品部６全体を保持シート４から剥がすことができる。また、折曲げ動作により自然と製品部６の端部から浮き上がるようにして剥がれるので、割れ等を生じることなく安全に製品部６を剥がして取出すことができる。特に、本実施形態のように、製品部６が円形で、どの向きから剥がそうとしても製品部６の剥がれ方が同じ（矩形などと違って、剥がれ易さについて異方性がない）場合に、本発明が特に有効である。
【００５８】
また、本実施形態では、切込み線部５（特に剥離補助線部９）を、保持シート４の一部にまで形成しているので、積層体１の折曲げ時、保持シート４を剥離補助線部９に沿って容易にかつ大きく折曲げることができる。これによって、製品部６を一層取出し易く（剥がし易く）なる。
【００５９】
また、この際、各製品部６をガラスフィルム２の幅方向に跨ぐように、剥離補助線部９が直線状に伸びていることで、かつ、各剥離補助線部９が分割線部８からガラスフィルム２の周縁部にまで伸びていることで、より保持シート４を大きな曲率で折曲げ易くなる。これによっても、製品部６を取出し易くなる。
【００６０】
以上、本発明に係るガラスフィルムを含む積層体、ガラス積層体の製造方法、及びガラス物品の製造方法の一実施形態を説明したが、この積層体、及び積層体の製造方法は、当然に本発明の範囲内において任意の形態を採ることができる。
【００６１】
例えば、上記実施形態では、各製品部６を一方向に跨ぐ剥離補助線部９をガラスフィルム２に形成した場合を例示したが、もちろん、製品部６を複数の方向から跨ぐように伸びるよう、剥離補助線部９を１つの製品部６につき複数形成することも可能である。図８はその一例を示すもので、図８に示す積層体２１は、保持シート２４に貼付けられたガラスフィルム２２に、切込み線部２５を形成してなる。切込み線部２５は、ガラスフィルム２２を製品部２６と非製品部２７とに分割する分割線部２８と、非製品部２７に形成され、保持シート２４の折曲げを補助する剥離補助線部とを有しており、この剥離補助線部は、ガラスフィルム２２の長手方向に直交する向きに沿ってかつ各々の製品部２６を跨ぐように伸びている第一の剥離補助線部２９と、ガラスフィルム２２の長手方向に沿って複数の製品部２６を跨ぐように伸びている第二の剥離補助線部３０とを有する。
【００６２】
このように２方向に伸びる剥離補助線部（第一の剥離補助線部２９、第二の剥離補助線部３０）を設けるようにすれば、所望の取出し態様に応じて折曲げ方向を選択することができる。例えば製品部２６を１個ずつ取り出したいときには、第一の剥離補助線部２９に沿って積層体２１を折曲げるようにすればよく、複数の製品部２６を一度に取り出したいときには、第二の剥離補助線部３０に沿って積層体２１を折曲げれば足りる。従って、本実施形態に係る積層体２１とすることで、製品部２６の取出し自由度を高めることが可能となる。
【００６３】
また、以上の説明において、剥離補助線部９，２９，３０は何れも、真円形状をなす製品部６，２６の中心を通過する（跨ぐ）ように形成されているが、別にこの位置に限る必要はない。剥離補助線部９，２９，３０に沿って積層体１，２１を折り曲げた際の製品部６，２６の端部からの十分な浮き上がりが得られれば問題ないため、例えば予め折曲げ側が長手方向あるいは幅方向の何れか一方に決まっている場合、折曲げ側（浮き上がり開始側）に剥離補助線部９，２９，３０の形成位置をシフトさせても構わない。もちろん、折曲げ自由度の向上メリットを最大限に享受する観点からは、図示の如く、製品部６，２６の中心を跨ぐように伸びるよう、剥離補助線部９，２９，３０を形成するのがよい。
【００６４】
また、上記実施形態では、ガラスフィルム２と保持シート４との間に接着層３が介在する場合、接着層３が剥離後もガラスフィルム２側（製品部６側）に一体的に残る場合を例示したが、もちろん用途によっては、保持シート４側に残るようにしてもよい。図９は、図８に示す積層体２１において、ガラスフィルム２２と保持シート２４との間に介在する接着層２３が製品部２６と一体的に保持シート２４から剥がれる場合を描いている。すなわち、この場合、ガラスフィルム２２と接着層２３との接着力は、保持シート２４と接着層２３との接着力を上回るよう接着層２３の選定等が調整されている。なお、図９では、切込み線部２５（特に分割線部２８）が保持シート２４の一部にまで形成される場合を例示しているが、接着層２３が保持シート２４の側に残ってもよいのであれば、切込み線部２５も接着層２３を厚み方向に貫通する必要はない。
【００６５】
また、上記実施形態では、接着層３，２３が、両面接着テープである場合を例示したが、これ以外の形態、例えば液状接着剤を薄膜状に保持シート４，２４上に塗布し、この上にガラスフィルム２，２２を載置することにより、積層体１，２１を構成するようにしても構わない。
【００６６】
また、上記実施形態では、ガラスフィルム２，２２又は保持シート４，２４と別体に形成された場合を例示したが、例えば接着層３，２３と樹脂製の基体とを一体に有する接着シート（接着テープ）を、接着層３，２３と保持シート４，２４との一体品として採用することも可能である。
【００６７】
もちろん、接着層３，２３は必ずしも必要ではなく、他の要件を満たす限りにおいて、例えば保持シート４，２４をガラス製とし、いわゆる帯電接着で互いに固定する構造を採ることも可能である。
【００６８】
また、以上の説明では、積層体１，２１からの製品部６，２６の取出し方として、剥離補助線部９，２９，３０に沿って積層体１，２１を曲げる方法を例示したが、これ以外の方法によっても製品部６，２６を取出すことが可能である。例えば図１に示す積層体１の長手方向に沿って積層体１を引っ張ることで、保持シート４を剥離補助線部９で大きく引き伸ばし、これにより製品部６を保持シート４から剥離させて取出す方法が採用可能である。この場合、保持シート４が引っ張り方向に大きく伸びると共に、剥離補助線部９と連続する分割線部８においても保持シート４が同じ方向に大きく伸びる。よって、この大きく伸びた分割線部８の側から製品部６が自然と剥離し、あるいは製品部６の端部が浮き上がり易くなるため、容易に製品部６を取出すことができる。また、この際、平面方向に向かって粘着シート４を引っ張るだけの動作で剥がすことができるので、製品部６に対して局所的な荷重ないし変位（変形）を与えるおそれもない。よって、製品部６を破損させることなく保持シートから剥がすことができる。
【００６９】
なお、上述した方法で製品部６を保持シート４から剥がして取出す方法を採用する場合、保持シートを、伸縮性に優れた材料で形成するのがよい。このように保持シート４に大きな伸縮性をもたせることで、特に積層体１を平面方向に沿って引っ張った際、保持シート４が剥離補助線部９でより大きく引き伸ばされる。そのため、製品部６との間のせん断剥離力を高めて、製品部６を一層剥がし易くすることができる。
【００７０】
また、以上の説明では、本発明に係る積層体１，２１として、剥離補助線部９，２９，３０が、製品部６，２６を跨ぐように伸びているものを例示したが、これ以外の構成によっても、製品部６，２６を比較的容易に保持シート４，２４から剥がすことが可能である。例えば、その他の発明として、剥離補助線部９，２９，３０が製品部６，２６の周縁部、すなわち閉曲線状をなす分割線部８，２８と接するように形成したものが考えられる。この構成によれば、保持シート４，２４の剥離補助線部９，２９，３０に沿った折曲げにより、製品部６，２６の端部（端面）が露出する。そのため、この製品部６，２６を比較的容易に保持シート４，２４から剥がすことが可能となる。
【００７１】
また、以上の説明では、切込み線部５，２５（分割線部８，２８、及び剥離補助線部９，２９，３０）として何れも、連続的に伸びる形態を例示したが、必ずしもこの構成に限る必要はない。何れも図示は省略するが、途中で一部途切れた形態や、ミシン目の如く所定間隔で断続的に形成される形態等が採用可能である。要は、積層体１，２１の折曲げ、又は平面方向に沿った引張りにより、剥離補助線部９で折曲がり、又は大きく引き伸ばされて、製品部６を保持シート４から剥がすことで、非製品部７から完全に分割可能な限りにおいて、その形態は任意である。
【００７２】
また、以上の説明に係るガラスフィルムを含む積層体、ガラスフィルムを含む積層体の製造方法、及びガラス物品の製造方法により取得し得るガラス物品（製品部６，２６）は、種々の用途に適用可能である。例えば、ガラスが本来的に有する透過性や耐食性（耐薬品性）に加えて、薄肉であるが故に持ち得る可撓性（弾性変形性）、ひいては耐振動性を要する用途にも適用可能である。また、製品部６，２６の形状についても図示した円形に限らず、楕円形、矩形などの多角形、及びこれらの角部を丸めた形状など、用途に応じた形状に分割線部８，２８を形成することで取出し可能である。
【符号の説明】
【００７３】
１，２１      積層体
２，２２      ガラスフィルム
３，２３      接着層
４，２４      保持シート
５，２５      切込み線部
６，２６      製品部
７，２７      非製品部
８，２８      分割線部
９，２９，３０  剥離補助線部
１０    レーザー光照射装置
１１，１２  切断予定線
【図１】
2015223708.tif 000003
【図２】
2015223708.tif 000004
【図３】
2015223708.tif 000005
【図４】
2015223708.tif 000006
【図５】
2015223708.tif 000007
【図６】
2015223708.tif 000008
【図７】
2015223708.tif 000009
【図８】
2015223708.tif 000010
【図９】
2015223708.tif 000011